(57)【要約】【課題】水に対する所定の保水倍率と、水に対する所定の吸水時ゲル強度とを有し、保水性が高く且つ高保水状態において加圧下で潰れにくい、複数の吸水性ポリマー粒子を提供すること。【解決手段】保水性試験における、水に対する、５００〜１，０００倍の保水倍率（質量比）と、吸水時ゲル強度試験における、水に対する、６０〜２００ｍＮの吸水時ゲル強度とを有する、複数の吸水性ポリマー粒子。【選択図】図１
2018053043.tif 000002
【特許請求の範囲】
【請求項１】
保水性試験における、水に対する、５００〜１，０００倍の保水倍率（質量比）と、
吸水時ゲル強度試験における、水に対する、６０〜２００ｍＮの吸水時ゲル強度と、
を有する、複数の吸水性ポリマー粒子。
【請求項２】
前記複数の吸水性ポリマー粒子が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、請求項１に記載の複数の吸水性ポリマー粒子。
【請求項３】
前記複数の吸水性ポリマー粒子が、２０Ｎ以上の破断強度を有する、請求項１又は２に記載の複数の吸水性ポリマー粒子。
【請求項４】
前記複数の吸水性ポリマー粒子が、発塵試験における、０．００〜０．２０質量％の発塵率を有する、請求項１〜３のいずれか一項に記載の複数の吸水性ポリマー粒子。
【請求項５】
前記複数の吸水性ポリマー粒子が、０．９０〜０．９９の平均真球度を有する、請求項１〜４のいずれか一項に記載の複数の吸水性ポリマー粒子。
【請求項６】
前記複数の吸水性ポリマー粒子が、０．０１〜０．２０の粒径の変動係数を有する、請求項１〜５のいずれか一項に記載の複数の吸水性ポリマー粒子。
【請求項７】
エチレン系不飽和モノマー、ラジカル重合開始剤及び水を含む重合組成物を、複数の液滴として、疎水性溶媒に放出し、前記疎水性溶媒内で、前記複数の液滴内の前記重合組成物を重合させ、前記複数の液滴から複数の吸水性ポリマー含水粒子を形成し、前記疎水性溶媒から、前記複数の吸水性ポリマー含水粒子を取り出し、そして前記複数の吸水性ポリマー含水粒子を乾燥することにより製造された、複数の吸水性ポリマー粒子であって、
前記複数の吸水性ポリマー粒子が、保水性試験における、水に対する、５００〜１，０００倍の保水倍率（質量比）と、吸水時ゲル強度試験における、水に対する、６０〜２００ｍＮの吸水時ゲル強度とを有する、
ことを特徴とする、前記複数の吸水性ポリマー粒子。
【請求項８】
前記複数の液滴が、０．０１〜０．２０の液滴径の変動係数を有する、請求項７に記載の複数の吸水性ポリマー粒子。
【請求項９】
前記ラジカル重合開始剤が光ラジカル重合開始剤であり、前記複数の液滴に光を照射することにより、前記複数の液滴内の前記重合組成物を光重合させた、請求項７又は８に記載の複数の吸水性ポリマー粒子。
【請求項１０】
前記複数の液滴内の前記重合組成物を重合させる際の、前記疎水性溶媒の温度が、０℃超且つ３０℃以下の範囲にある、請求項７〜９のいずれか一項に記載の複数の吸水性ポリマー粒子。
【請求項１１】
複数の吸水性ポリマー粒子の製造方法であって、
エチレン系不飽和モノマー、ラジカル重合開始剤及び水を含む重合組成物を、複数の液滴として、疎水性溶媒に放出するステップ、
前記疎水性溶媒内で、前記複数の液滴内の前記重合組成物を重合させ、前記複数の液滴から複数の吸水性ポリマー含水粒子を形成するステップ、そして
前記疎水性溶媒から、前記複数の吸水性ポリマー含水粒子を取出し、そして前記複数の吸水性ポリマー含水粒子を乾燥することにより、前記複数の吸水性ポリマー粒子を形成するステップ、
を含み、前記複数の吸水性ポリマー粒子が、保水性試験における、水に対する、５００〜１，０００倍の保水倍率（質量比）と、吸水時ゲル強度試験における、水に対する、６０〜２００ｍＮの吸水時ゲル強度とを有する、
前記製造方法。
【請求項１２】
前記放出するステップにおいて、前記複数の液滴が０．０１〜０．２０の液滴径の変動係数を有するように、前記複数の液滴を、前記疎水性溶媒に放出する、請求項１１に記載の製造方法。
【請求項１３】
前記ラジカル重合開始剤が光ラジカル重合開始剤であり、前記複数の吸水性ポリマー含水粒子を形成するステップにおいて、前記複数の液滴に光を照射することにより、前記複数の液滴内の前記重合組成物を光重合させる、請求項１１又は１２に記載の製造方法。
【請求項１４】
複数の吸水性ポリマー含水粒子を形成するステップにおいて、前記疎水性溶媒の温度が、０℃超且つ３０℃以下の範囲にある、請求項１１〜１３のいずれか一項に記載の製造方法。
【請求項１５】
前記疎水性溶媒が、シリコーンオイル、油及び炭化水素、並びにそれらの任意の組み合わせから成る群から選択される、請求項１１〜１４のいずれか一項に記載の製造方法。
【発明の詳細な説明】
【技術分野】
【０００１】
本開示は、複数の吸水性ポリマー粒子、並びに複数の吸水性ポリマー粒子の製造方法に関する。
【背景技術】
【０００２】
吸水性ポリマー粒子は、吸収性物品（例えば、使い捨ておむつ、生理用ナプキン等）、農園芸用資材（例えば、保水剤、土壌改良剤等）、工業用資材（例えば、ケーブル用止水剤、結露防止剤等）等の広範囲の分野で用いられている。また、上記吸水性ポリマー粒子には、種々の観点から改良が行われている。
【０００３】
例えば、特許文献１には、吸水性ポリマー粒子において、吸水速度と、吸水量と、膨潤時のゲル強度との間には負の相関があることが記載されている。
【０００４】
特許文献２には、高い保水能と、ゲルブロッキング現象を抑制して液浸透速度の低下を防ぐことができる高いゲル強度特性とを兼ね備えた吸水性樹脂が記載されている。特許文献２に記載の吸水性樹脂は、以下の構成を有する。
下記（１）及び（２）の条件を満足する吸水性樹脂：
（１）生理食塩水保水能が４０ｇ／ｇ以上であること、
（２）３０倍膨潤時のゲル強度ａ、４０倍膨潤時のゲル強度ｂ、及び５０倍膨潤時のゲル強度ｃの総和で表される総ゲル強度が５５００Ｐａ以上であること、
但し、３０倍膨潤時のゲル強度ａとは、ゲルと生理食塩水の合計質量がゲルの質量の３０倍となるようにゲルに生理食塩水を加えて膨潤させた際のゲル強度であり、４０倍膨潤時のゲル強度ｂとは、ゲルと生理食塩水の合計質量がゲルの質量の４０倍となるようにゲルに生理食塩水を加えて膨潤させた際のゲル強度であり、５０倍膨潤時のゲル強度ｃとは、ゲルと生理食塩水の合計質量が、ゲルの質量の５０倍となるようにゲルに生理食塩水を加えて膨潤させた際のゲル強度である。
【先行技術文献】
【特許文献】
【０００５】
【特許文献１】特開平０６−０５７０１０号公報
【特許文献２】国際公開第２０１２／１４４５６４号公報
【発明の概要】
【発明が解決しようとする課題】
【０００６】
特許文献２に記載の吸収性樹脂は、高い保水能と、ゲルブロッキング現象を抑制しうる程度の吸水時のゲル強度とを有しているが、高保水状態において、体圧が加わっても、吸水性樹脂が潰れない程度のゲル強度を有するものではない。
従って、本開示は、水に対する所定の保水倍率と、水に対する所定の吸水時ゲル強度とを有し、保水性が高く且つ高保水状態において加圧下で潰れにくい、複数の吸水性ポリマー粒子を提供することを目的とする。
【課題を解決するための手段】
【０００７】
本開示者らは、保水性試験における、水に対する、５００〜１，０００倍の保水倍率（質量比）と、吸水時ゲル強度試験における、水に対する、６０〜２００ｍＮの吸水時ゲル強度とを有する、複数の吸水性ポリマー粒子を見出した。
【発明の効果】
【０００８】
本開示の吸水性ポリマー粒子は、水に対する所定の保水倍率と、水に対する所定の吸水時ゲル強度とを有し、保水性が高く且つ高保水状態において加圧下で潰れにくい。
【図面の簡単な説明】
【０００９】
【図１】図１は、重合装置１を説明するための模式図である。
【図２】図２は、粒子Ｎｏ．１の粒度分布（個数基準）である。
【図３】図３は、粉末Ｎｏ．２の粒度分布（個数基準）である。
【図４】図４は、粉末Ｎｏ．３の粒度分布（個数基準）である。
【発明を実施するための形態】
【００１０】
具体的には、本開示は以下の態様に関する。
［態様１］
保水性試験における、水に対する、５００〜１，０００倍の保水倍率（質量比）と、
吸水時ゲル強度試験における、水に対する、６０〜２００ｍＮの吸水時ゲル強度と、
を有する、複数の吸水性ポリマー粒子。
【００１１】
上記複数の吸水性ポリマー粒子は、水に対する所定の保水倍率と、水に対する所定の吸水時ゲル強度とを有し、保水性が高く且つ高保水状態において加圧下で潰れにくい。また、上記複数の吸水性ポリマー粒子は、保水性が高く且つ高保水状態において加圧下で潰れにくいので、使用の際に、高保水状態において、加圧により潰れた吸水性ポリマー粒子が、吸水性ポリマー粒子が用いられている基材、例えば、吸収性物品、農園芸用資材、工業用資材等から飛び出すような不具合が生じにくくなる。
【００１２】
［態様２］
上記複数の吸水性ポリマー粒子が、保水性試験における、生理食塩水に対する、４５〜１１０倍の保水倍率（質量比）と、吸水時ゲル強度試験における、生理食塩水に対する、２０〜５０ｍＮの吸水時ゲル強度とを有する、態様１に記載の複数の吸水性ポリマー粒子。
【００１３】
上記複数の吸水性ポリマー粒子は、生理食塩水に対する所定の保水倍率と、生理食塩水に対する所定の吸水時ゲル強度とを有し、イオン含有水に対しても、保水性が高く且つ高保水状態において加圧下で潰れにくい。また、上記複数の吸水性ポリマー粒子は、イオン含有水に対して、保水性が高く且つ高保水状態において加圧下で潰れにくいので、使用の際に、イオン含有水の高保水状態において、加圧により潰れた吸水性ポリマー粒子が、吸水性ポリマー粒子が用いられている基材、例えば、吸収性物品、農園芸用資材、工業用資材等から飛び出すような不具合が生じにくくなる。
【００１４】
［態様３］
上記複数の吸水性ポリマー粒子が、２０Ｎ以上の破断強度を有する、態様１又は２に記載の複数の吸水性ポリマー粒子。
【００１５】
上記複数の吸水性ポリマー粒子は、所定の破断強度を有するので、使用前に、例えば、搬送中に強い衝撃を受けた場合であっても、それらの表面の一部に欠損部分（例えば、吸水性ポリマー粒子の表面のヒビ、表面の一部の欠け等）が生じにくく、上記吸水性ポリマー粒子が、高保水状態において欠損部分に起因して潰れるような不具合が生じにくくなる、すなわち、高保水状態において加圧下で潰れにくくなる。
【００１６】
［態様４］
上記複数の吸水性ポリマー粒子が、発塵試験における、０．００〜０．２０質量％の発塵率を有する、態様１〜３のいずれか一項に記載の複数の吸水性ポリマー粒子。
【００１７】
上記吸水性ポリマー粒子は、所定の発塵率を有するので、使用前に、例えば、搬送中に、吸水性ポリマー粒子同士が擦れるような力を受けた場合であっても、それらの表面の一部に欠損部分（例えば、吸水性ポリマー粒子の表面のヒビ、表面の一部の欠け等）が生じにくく、上記吸水性ポリマー粒子が、高保水状態において欠損部分に起因して潰れるような不具合が生じにくくなる、すなわち、高保水状態において加圧下で潰れにくくなる。
【００１８】
［態様５］
上記複数の吸水性ポリマー粒子が、０．９０〜０．９９の平均真球度を有する、態様１〜４のいずれか一項に記載の複数の吸水性ポリマー粒子。
上記吸水性ポリマー粒子は、所定の平均真球度を有するので、保水前において、それらの表面の一部に欠損部分（例えば、吸水性ポリマー粒子の表面のヒビ、表面の一部の欠け等）が生じにくくなる。その結果、上記吸水性ポリマー粒子が、高保水状態において欠損部分の少なさに起因して、欠損部分から潰れにくくなり、高保水状態において加圧下で潰れにくくなる。
【００１９】
［態様６］
上記複数の吸水性ポリマー粒子が、０．０１〜０．２０の粒径の変動係数を有する、態様１〜５のいずれか一項に記載の複数の吸水性ポリマー粒子。
上記吸水性ポリマー粒子において、相対的に粒径が小さい吸水性ポリマー粒子の比率が小さいので、吸水性ポリマー粒子が、吸水性ポリマー粒子が用いられている基材、例えば、吸収性物品、農園芸用資材、工業用資材等から飛び出しにくくなる。
【００２０】
［態様７］
エチレン系不飽和モノマー、ラジカル重合開始剤及び水を含む重合組成物を、複数の液滴として、疎水性溶媒に放出し、上記疎水性溶媒内で、上記複数の液滴内の上記重合組成物を重合させ、上記複数の液滴から複数の吸水性ポリマー含水粒子を形成し、上記疎水性溶媒から、上記複数の吸水性ポリマー含水粒子を取り出し、そして上記複数の吸水性ポリマー含水粒子を乾燥することにより製造された、複数の吸水性ポリマー粒子であって、
上記複数の吸水性ポリマー粒子が、保水性試験における、水に対する、５００〜１，０００倍の保水倍率（質量比）と、吸水時ゲル強度試験における、水に対する、６０〜２００ｍＮの吸水時ゲル強度とを有する、
ことを特徴とする、上記複数の吸水性ポリマー粒子。
上記複数の吸水性ポリマー粒子は、態様１に記載のものと同等の効果を有する。
【００２１】
［態様８］
上記複数の液滴が、０．０１〜０．２０の液滴径の変動係数を有する、態様７に記載の複数の吸水性ポリマー粒子。
上記複数の液滴が、所定の液滴径の変動係数を有することにより、製造される複数の吸水性ポリマー粒子が、狭い、粒径の変動係数を有しやすくなり、ひいては、上記吸水性ポリマー粒子において、相対的に粒径が小さい吸水性ポリマー粒子の比率が小さくなり、吸水性ポリマー粒子が、吸水性ポリマー粒子が用いられている基材、例えば、吸収性物品、農園芸用資材、工業用資材等から飛び出しにくくなる。
【００２２】
［態様９］
上記ラジカル重合開始剤が光ラジカル重合開始剤であり、上記複数の液滴に光を照射することにより、上記複数の液滴内の上記重合組成物を光重合させた、態様７又は８に記載の複数の吸水性ポリマー粒子。
上記ラジカル重合開始剤が光ラジカル重合開始剤であることにより、製造される上記複数の吸水性ポリマー粒子が、保水性が高く且つ高保水状態において加圧下で潰れにくい。
【００２３】
［態様１０］
上記複数の液滴内の上記重合組成物を重合させる際の、上記疎水性溶媒の温度が、０℃超且つ３０℃以下の範囲にある、態様７〜９のいずれか一項に記載の複数の吸水性ポリマー粒子。
上記疎水性溶媒の温度が所定の範囲にあることにより、製造される上記複数の吸水性ポリマー粒子が、保水性が高く且つ高保水状態において加圧下で潰れにくい。また、上記複数の吸水性ポリマー粒子が、気泡を含みにくい。
【００２４】
［態様１１］
複数の吸水性ポリマー粒子の製造方法であって、
エチレン系不飽和モノマー、ラジカル重合開始剤及び水を含む重合組成物を、複数の液滴として、疎水性溶媒に放出するステップ、
上記疎水性溶媒内で、上記複数の液滴内の上記重合組成物を重合させ、上記複数の液滴から複数の吸水性ポリマー含水粒子を形成するステップ、そして
上記疎水性溶媒から、上記複数の吸水性ポリマー含水粒子を取出し、そして上記複数の吸水性ポリマー含水粒子を乾燥することにより、上記複数の吸水性ポリマー粒子を形成するステップ、
を含み、上記複数の吸水性ポリマー粒子が、保水性試験における、水に対する、５００〜１，０００倍の保水倍率（質量比）と、吸水時ゲル強度試験における、水に対する、６０〜２００ｍＮの吸水時ゲル強度とを有する、
上記製造方法。
上記複数の吸水性ポリマー粒子の製造方法により製造された、複数の吸水性ポリマー粒子は、態様１と同等の効果を有する。
【００２５】
［態様１２］
上記放出するステップにおいて、上記複数の液滴が０．０１〜０．２０の液滴径の変動係数を有するように、上記複数の液滴を、上記疎水性溶媒に放出する、態様１１に記載の製造方法。
【００２６】
上記製造方法では、複数の液滴のそれぞれが、所定の液滴径の変動係数を満たすように、疎水性溶媒中に放出されるため、製造される複数の吸水性ポリマー粒子が、所定の粒径の変動係数を有しやすくなる。その結果、複数の吸水性ポリマー粒子の個々の粒子が、均質な特性を有しやすくなり、ひいては、複数の吸水性ポリマー粒子が、高い保水倍率、高い吸水時ゲル強度等を有しやすくなる。
【００２７】
［態様１３］
上記ラジカル重合開始剤が光ラジカル重合開始剤であり、上記複数の吸水性ポリマー含水粒子を形成するステップにおいて、上記複数の液滴に光を照射することにより、上記複数の液滴内の上記重合組成物を光重合させる、態様１１又は１２に記載の製造方法。
【００２８】
上記製造方法では、複数の吸水性ポリマー粒子が、光重合により製造されるので、製造される複数の吸水性ポリマー粒子が、水に対する所定の保水倍率と、水に対する所定の吸水時ゲル強度とを有しやすくなる。また、上記製造方法は、熱重合により製造される場合と比較して、短時間で完了する。
【００２９】
［態様１４］
複数の吸水性ポリマー含水粒子を形成するステップにおいて、上記疎水性溶媒の温度が、０℃超且つ３０℃以下の範囲にある、態様１１〜１３のいずれか一項に記載の製造方法。
【００３０】
上記製造方法では、複数の吸水性ポリマー含水粒子を形成するステップを所定の温度で実施するため、吸水性ポリマー含水粒子に気泡が入りにくく、複数の液滴中の水分が揮発しにくく、そして形成される複数の吸水性ポリマー含水粒子が、その体積を維持しやすいため、製造される複数の吸水性ポリマー粒子が、所定の平均真球度を有しやすくなり、ひいては、上記吸水性ポリマー粒子が、保水前において欠けにくく、ひいては高保水時状態において加圧下で潰れにくい。また、形成される複数の吸水性ポリマー粒子が、気泡を含みにくくなる。
【００３１】
［態様１５］
上記疎水性溶媒が、シリコーンオイル、油及び炭化水素、並びにそれらの任意の組み合わせから成る群から選択される、態様１１〜１４のいずれか一項に記載の製造方法。
上記製造方法では、製造される複数の吸水性ポリマー粒子が、所定の平均真球度と、所定の粒径の変動係数とを有しやすい。
【００３２】
［定義］
・「吸水性ポリマー粒子」及び「吸水性ポリマー粉末」
本明細書では、「吸水性ポリマー粒子」及び「吸水性ポリマー粉末」は、区別して用いられている。
「吸水性ポリマー粒子」は、本開示が対象としている、所定の保水倍率と、所定の吸水時ゲル強度とを有するものを意味する。「吸水性ポリマー粉末」は、逆相懸濁重合法、溶液重合法、気相法等の公知の製法により製造された、当技術分野で公知の高吸収性ポリマー、ＳＡＰ等と称されるものを意味する。
【００３３】
上記吸水性ポリマー粒子は、１質量％以下の水分率を有することが好ましい。
水分率は、以下の通り測定される。
質量：ｍa（ｇ）を測定した吸水性ポリマー粒子を、１１０℃のオーブンで１０時間乾燥することにより乾燥後粒子を形成し、乾燥後粒子の質量：ｍb（ｇ）を測定し、以下の式：
水分率（質量％）＝（ｍa−ｍb）／ｍa
により算出する。
【００３４】
本開示の複数の吸水性ポリマー粒子、並びに複数の吸水性ポリマー粒子の製造方法について、以下、詳細に説明する。
＜複数の吸水性ポリマー粒子＞
本開示の複数の吸水性ポリマー粒子（以下、単に「吸水性ポリマー粒子」と称する場合がある）は、保水性試験において、水に対する、５００〜１，０００倍、好ましくは７００〜９５０倍、そしてより好ましくは８００〜９００倍の保水倍率（質量比）を有する。そうすることにより、吸水性ポリマー粒子が、大量の水を、その内部に保持し続けることができる。その結果、吸水性ポリマー粒子に力等が加わった場合であっても、吸収した水を放出しにくくなる。
【００３５】
本明細書では、上述の保水性試験は、以下の通り実施される。
（１）吸水性ポリマー粒子のサンプルを、温度：２０±５℃及び湿度：６５±５％ＲＨの恒温恒湿室に２４時間静置する。
（２）２０ｍｇ程度のサンプルの質量：ｍ1（ｇ）を正確に秤量し、秤量したサンプルに、イオン交換水約２２ｍＬ（サンプルの約１，１００倍の質量）を加えて３時間静置し、サンプルを膨潤させる。
（３）サンプルを、目開き７５μｍのナイロンメッシュで形成した袋に入れ、サンプルを含む袋を、１５０Ｇで９０秒間、遠心分離器で脱水する。
【００３６】
（４）袋から、サンプルを取り出し、その質量：ｍ2（ｇ）を測定する。
（５）サンプルの保水倍率（質量比）：ＷHRを、次の式：
ＷHR＝１００×（ｍ2−ｍ1）／ｍ1
により算出する。
（６）異なるサンプルで、工程（１）〜工程（５）を計３回繰り返し、３つのサンプルの保水倍率：ＷHRの相加平均を保水倍率として採用する。
【００３７】
本開示の吸水性ポリマー粒子は、吸水時ゲル強度試験において、水に対して、６０〜２００ｍＮ、好ましくは８０〜１６０ｍＮ、そしてより好ましくは１００〜１４０ｍＮの吸水時ゲル強度を有する。そうすることにより、本開示の吸水性ポリマー粒子が、高保水状態において力が加わっても潰れにくくなる。その結果、使用の際に、高保水状態において、加圧により潰れた吸水性ポリマー粒子の一部が、吸水性ポリマー粒子が用いられている基材、例えば、吸収性物品、農園芸用資材、工業用資材等から飛び出すような不具合が生じにくくなる。
【００３８】
また、当技術分野では、吸水性ポリマー粒子の保水倍率（吸水量）と、膨潤時の粒子強度との間には負の相関があることが知られており、本開示の吸水性ポリマー粒子は、従来の吸水性ポリマー粒子と比較して、高い保水倍率と、高い吸水時ゲル強度とを両立するものである。
【００３９】
本明細書では、上述の吸水時ゲル強度試験は、以下の通り実施される。
（１）温度：２０±５℃及び湿度：６５±５％ＲＨの恒温恒湿室に、ミネベア製テクノグラフＴＧ−５００Ｎを準備する。
（２）吸水性ポリマー粒子のサンプルを、上記恒温恒湿室に２４時間静置する。
（３）１０ｍｇ程度のサンプルの質量を正確に秤量し、サンプル１０ｍｇ当たり、イオン交換水１０ｇを加え、３時間静置して、サンプルを膨潤させる。
【００４０】
（４）膨潤したサンプルから、膨潤した粒子１つを、テクノグラフＴＧ−５００Ｎの試料ステージに載せ、膨潤した粒子を２ｍｍ／分の速度で圧縮する。
（５）膨潤した粒子が破断した際の荷重を測定する。
（６）異なる膨潤した粒子で計５０回の測定を行い、５０回分の上記荷重の相加平均を吸水時ゲル強度として採用する。
【００４１】
本開示の吸水性ポリマー粒子が、吸収性物品等の、イオン含有水を吸収する用途に用いられる場合には、本開示の吸水性ポリマー粒子は、保水性試験において、生理食塩水に対する、好ましくは４５〜１１０倍、より好ましくは５５〜９５倍、そしてさらに好ましくは６０〜８５倍の保水倍率（質量比）を有する。そうすることにより、本開示の吸水性ポリマー粒子が、大量のイオン含有水を、その内部に保持し続けることができる。その結果、吸水性ポリマー粒子がに力等が加わった場合であっても、吸収した水を放出しにくくなる。
【００４２】
なお、上述の保水性試験において、生理食塩水に対する保水倍率を測定する場合には、「イオン交換水約２２ｍＬ（サンプルの約１，１００倍の質量）」の代わりに、『生理食塩水約３．０ｍＬ（サンプルの約１５０倍の質量）』を加える。
【００４３】
本開示の吸水性ポリマー粒子が、吸収性物品等の、イオン含有水を吸収する用途に用いられる場合には、本開示の吸水性ポリマー粒子は、吸水時ゲル強度試験において、生理食塩水に対して、好ましくは２０〜５０ｍＮ、より好ましくは２３〜４５ｍＮ、そしてさらに好ましくは２５〜４０ｍＮの吸水時ゲル強度を有する。そうすることにより、本開示の吸水性ポリマー粒子が、イオン含有水を保水した際に、力が加わっても潰れにくくなる。その結果、使用の際に、吸水性ポリマー粒子が、イオン含有水の高保水状態において、加圧により潰れ、吸水性ポリマー粒子が用いられている基材、例えば、吸収性物品、農園芸用資材、工業用資材等から飛び出しにくくなる。
【００４４】
なお、上述の吸水時ゲル強度試験において、生理食塩水に対する吸水時ゲル強度を測定する場合には、正確に秤量した約１０ｍｇのサンプルに、サンプル１０ｍｇ当たり、「イオン交換水１０ｇ」の代わりに、『生理食塩水１ｇ』を加える。
【００４５】
本開示の吸水性ポリマー粒子は、好ましくは２０Ｎ以上、より好ましくは３０Ｎ以上、さらに好ましくは４０Ｎ以上、そしてさらにいっそう好ましくは５０Ｎ以上の破断強度を有する。そうすることにより、上記吸水性ポリマー粒子が、使用前に、例えば、搬送中に強い衝撃を受けた場合であっても、それらの表面の一部に欠損部分（例えば、吸水性ポリマー粒子の表面のヒビ、表面の一部の欠け等）が生じにくく、上記吸水性ポリマー粒子が、高保水状態において欠損部分に起因して潰れるような不具合が生じにくくなる、すなわち、高保水状態において加圧下で潰れにくくなる。
上記破断強度は、工程（３）を省略した以外は、吸水時ゲル強度試験と同様にして測定され、工程（４）及び工程（５）における、「膨潤したサンプル」及び「膨潤した粒子」は、それぞれ、「サンプル」及び「粒子」と読み替える。なお、荷重は、５０Ｎを上限とする。
【００４６】
本開示の吸水性ポリマー粒子は、発塵試験において、好ましくは０．００〜０．２０質量％、より好ましくは０．００〜０．１５質量％、さらに好ましくは０．００〜０．１０質量％、そしてさらにいっそう好ましくは０．００〜０．０５質量％の発塵率を有する。そうすることにより、上記吸水性ポリマー粒子が、使用前に、例えば、搬送中に、吸水性ポリマー粒子同士が擦れるような力を受けた場合であっても、それらの表面の一部に欠損部分が生じにくく、上記吸水性ポリマー粒子が、高保水状態において欠損部分に起因して潰れるような不具合が生じにくくなる、すなわち、高保水状態において加圧下で潰れにくくなる。
【００４７】
また、そうすることにより、吸水性ポリマー粒子の製造時、吸水性ポリマー粒子を物品、例えば、吸収性物品に適用する際に、吸水性ポリマー粒子から生じた微粉が、製造ラインを汚染する可能性が低くなる。また、本開示の吸水性ポリマー粒子が適用された物品から、吸水性ポリマー粒子から生じた微粉が外に漏れる可能性が低くなる。
【００４８】
本明細書では、上述の発塵試験は、以下の通り実施される。
（１）温度：２０±５℃及び湿度：６５±５％ＲＨの恒温恒湿室に、ＮＩＳＳＥＩ社製のエクセルオートホモジナイザーを準備する。
（２）吸水性ポリマー粒子のサンプルを、目開き１５０μｍのふるいにかけ、上記恒温恒湿室に２４時間静置する。
（３）おおよそ１０ｇのサンプルの質量：ｍ3（ｇ）を正確に秤量し、サンプルをホモジナイザーに投入し、サンプルを１，０００ｒｐｍの回転速度で１分間攪拌する。
【００４９】
（４）攪拌を終えたサンプルを、目開き１５０μｍのふるいにかけ、ふるいを通過した微粉の質量：ｍ4（ｇ）を測定する。
（５）発塵率：Ｄ（質量％）を、次の式：
Ｄ（質量％）＝１００×ｍ4／ｍ3
により算出する。
（６）試験を異なる試料で計３回実施し、３回の発塵率の相加平均を採用する。
【００５０】
本開示の吸水性ポリマー粒子は、好ましくは０．９０〜０．９９、より好ましくは０．９２〜０．９８、そしてさらに好ましくは０．９３〜０．９７の平均真球度を有する。そうすることにより、保水前において、それらの表面の一部に欠損部分が生じにくくなる。その結果、上記吸水性ポリマー粒子が、高保水状態において欠損部分の少なさに起因して、欠損部分から潰れにくくなり、高保水状態において加圧下で潰れにくくなる。
【００５１】
本開示の吸水性ポリマー粒子は、好ましくは０．０１〜０．２０、より好ましくは０．０３〜０．１５、そしてさらに好ましくは０．０５〜０．１０の粒径の変動係数を有する。そうすることにより、本開示の吸水性ポリマー粒子において、相対的に粒径が小さい吸水性ポリマー粒子の比率が小さくなり、その結果、吸水性ポリマー粒子が、吸水性ポリマー粒子が用いられている基材、例えば、吸収性物品、農園芸用資材、工業用資材等から飛び出しにくくなる。
【００５２】
なお、本明細書では、吸水性ポリマー粒子の粒径（個々の吸水性ポリマー粒子の粒径）、平均粒径、粒径の変動係数及び平均真球度は、以下の通り測定される。
（１）温度：２０±５℃及び湿度：６５±５％ＲＨの恒温恒湿室に、キーエンス社製デジタルマイクロスコープ（商品名：ＶＨＸ−１０００，ズームレンズ：×２０〜×２００）及び付属のソフトウェアを準備する。
（２）吸水性ポリマー粒子のサンプルを、上記恒温恒湿室に２４時間静置する。
（３）上記デジタルマイクロスコープでサンプルを撮影する。
【００５３】
（４）各粒子の粒径は、各粒子の投影画像の投影面積から算出した円相当径を意味する。具体的には、各粒子の投影面積：Ａを付属のソフトウェアで計測し、各粒子の円相当径：ＣＤを、次の式：
【数１】
2018053043.tif 000003
から算出する。
（５）平均粒径は、粒度分布（個数基準）におけるメジアン径（50Ｄp）を意味する。具体的には、付属のソフトウェアにて、吸水性ポリマー粒子１，０００個の円相当径ＣＤの粒度分布（個数基準）を作成し、当該粒度分布（個数基準）からメジアン径（50Ｄp）を決定する。
【００５４】
（６）粒径の変動係数は、上記粒度分布（個数基準）から、付属のソフトウェアにて算出する。
（７）平均真球度：Ｓpは、吸水性ポリマー粒子１，０００個の真球度ｓpの相加平均である。具体的には、各吸水性ポリマー粒子の真球度：ｓpは、各吸水性ポリマー粒子の外縁から、最も長い径である長径：ｋ1と、最も短い径である短径：ｋ2とを測定し、次の式：
ｓp＝ｋ2／ｋ1
により算出する。なお、各粒子の長径：ｋ1及び短径：ｋ2は、付属のソフトウェアにより、自動で決定される。
【００５５】
本開示の吸水性ポリマー粒子は、好ましくは０．０５〜０．５０、より好ましくは０．１０〜０．３０、そしてさらに好ましくは０．１２〜０．２０の粒径分散係数を有する。そうすることにより、本開示の吸水性ポリマー粒子において、相対的に粒径が小さい吸水性ポリマー粒子の比率が小さくなり、その結果、吸水性ポリマー粒子が、吸水性ポリマー粒子が用いられている基材、例えば、吸収性物品、農園芸用資材、工業用資材等から飛び出しにくくなる。
【００５６】
上述の粒径分散係数（δ）は、上述の吸水性ポリマー粒子１，０００個の円相当径ＣＤの粒度分布（個数基準）において、１０％粒子径：10Ｄp，メジアン径：50Ｄp及び９０％粒子径：90Ｄpにより、次の式：
δ＝（90Ｄp−10Ｄp）／50Ｄp
により算出される。
【００５７】
本開示の吸水性ポリマー粒子は、吸水性試験において、水に対する、好ましくは７００〜１，５００倍、より好ましくは８００〜１，２００倍、そしてさらに好ましくは９００〜１，１００倍の吸水倍率（質量比）を有する。そうすることにより、本開示の吸水性ポリマー粒子が、所定の吸水倍率と、所定の吸水時ゲル強度とを両立することができる。
なお、当技術分野では、吸水性ポリマー粒子の吸水倍率（吸水量）と、膨潤時の粒子強度との間には負の相関があることが知られており、本開示の吸水性ポリマー粒子は、従来の吸水性ポリマー粒子と比較して、高い吸水倍率と、高い吸水時ゲル強度とを両立するものである。
【００５８】
本明細書では、上述の吸水性試験は、以下の通り実施される。
（１）吸水性ポリマー粒子のサンプルを、温度：２０±５℃及び湿度：６５±５％ＲＨの恒温恒湿室に２４時間静置する。
（２）おおよそ３０ｍｇのサンプルの質量：ｍ5（ｇ）を正確に秤量し、秤量したサンプルに、イオン交換水約６０ｍＬ（サンプルの約２，０００倍の質量）を加えて３時間静置し、サンプルを膨潤させる。
（３）サンプルを、ポリアミド系繊維のメッシュシートの上に取り出し、ろ紙で吸水性ポリマー粒子の表面に付着した水分を拭取り、膨潤したサンプルの質量：ｍ6（ｇ）を測定する。
（４）サンプルの吸水倍率（質量比）：ＷARを、次の式：
ＷAR＝１００×（ｍ6−ｍ5）／ｍ5
により算出する。
（５）異なるサンプルで、工程（１）〜工程（４）を計３回繰り返し、３つのサンプルの吸水倍率：ＷARの相加平均を吸水倍率として採用する。
【００５９】
本開示の吸水性ポリマー粒子が、吸収性物品等の、イオン含有水を吸収する用途に用いられる場合には、本開示の吸水性ポリマー粒子は、上述の吸水性試験において、生理食塩水に対する、好ましくは６０〜１２０倍、より好ましくは７０〜１００倍、そしてさらに好ましくは７５〜９０倍の吸水倍率（質量比）を有する。そうすることにより、本開示の吸水性ポリマー粒子が、イオン含有水を大量に吸収することができる。
【００６０】
なお、上述の吸水性試験において、生理食塩水に対する吸水倍率を測定する場合には、正確に秤量した約３０ｍｇのサンプルに、サンプル３０ｍｇ当たり、「イオン交換水約６０ｍＬ（サンプルの約２，０００倍の質量）」の代わりに、『生理食塩水約６ｍＬ（サンプルの約２００倍の質量）』を加える。
【００６１】
本開示の吸水性ポリマー粒子は、吸上げ試験において、水に対する、好ましくは１５〜４０ｍｍ、より好ましくは１８〜３５ｍｍ、そしてさらに好ましくは２０〜３０ｍｍの吸上げ高さを有する。本開示の吸水性ポリマー粒子による、水の吸上げ性の観点からである。
【００６２】
本明細書では、上述の吸上げ試験は、以下の通り実施される。
（１）吸水性ポリマー粒子のサンプルを、温度：２０±５℃及び湿度：６５±５％ＲＨの恒温恒湿室に２４時間静置する。
（２）１．０ｇのサンプルを計量し、底面に、目開き７５μｍのナイロンメッシュが張られている筒（内径：２５ｍｍ、高さ：３０ｍｍ）の中に、サンプルの高さが均一となるように調整しながら配置する。
（３）シャーレ（内径：９０ｍｍ，高さ：１５ｍｍ）に、２枚のスペーサー（長さ：２５ｍｍ×幅：５ｍｍ×高さ：０．５ｍｍ）を間隔を空けて入れ、次いで、シャーレ内に、２４ｍＬの、着色されたイオン交換水（イオン交換水１Ｌ当たり、１ｇの青色１号を含む）を注ぐ。
【００６３】
（４）２枚のスペーサーの上に、サンプルが配置された筒を、底面を下を向くように配置し、底面のナイロンメッシュを通過したイオン交換水を、サンプルに吸上げさせる。
なお、サンプルは、着色されたイオン交換水を吸上げると、青色に着色した膨潤部分が上昇し、そして膨潤部分と未膨潤部分との境界面もあわせて上昇する。
（５）筒をシャーレ内に入れてから２時間後、筒の底面（ナイロンメッシュ）から、上記境界面のうち最も低い部分の高さを測定する。
（６）試験を異なる試料で計１０回実施し、１０回の高さの相加平均を、吸上げ高さとして採用する。
（７）上記境界面の均一吸上げ性を、下記３段階で評価する。
○：境界面がフラットに近く、イオン交換水の吸上げが均一である。
△：境界面に凹凸があり、イオン交換水の吸い上げが均一でない。
×：境界面の凹凸が大きく、イオン交換水の吸い上げが非常に不均一である。
【００６４】
本開示の吸水性ポリマー粒子は、吸上げ試験において、生理食塩水に対する、好ましくは１５〜４０ｍｍ、より好ましくは１８〜３５ｍｍ、そしてさらに好ましくは２０〜３０ｍｍの吸上げ高さを有する。そうすることにより、本開示の吸水性ポリマー粒子が、イオン含有水に対する吸上げ性に優れる。
【００６５】
なお、吸上げ試験において、生理食塩水に対する吸上げ高さを測定する場合には、「２４ｍＬの、着色されたイオン交換水（イオン交換水１Ｌ当たり、１ｇの青色１号を含む）」の代わりに、『２４ｍＬの、着色された生理食塩水（生理食塩水１Ｌ当たり、１ｇの青色１号を含む）』をを加え、そして「イオン交換水」を『生理食塩水』と読み替える。
【００６６】
本開示の吸水性ポリマー粒子の平均粒径は、特に制限されず、用途によって変わりうるが、一般的には、１０〜５，０００μｍ、好ましくは１００〜１，０００μｍ、そしてより好ましくは３００〜８００μｍである。例えば、上記吸水性ポリマー粒子が、吸収性物品に用いられる場合には、３００〜８００μｍの平均粒径を有することができる。
なお、平均粒径の測定方法は、上述の通りである。
【００６７】
本開示の吸水性ポリマー粒子が、逆相懸濁重合法により製造された吸水性ポリマー粉末と比較して、特に高い効果を有する平均粒径として、好ましくは３００〜１，０００μｍ、そしてより好ましくは３００〜８００μｍが挙げられる。逆相懸濁重合法では、一次粒子として、５０〜１００μｍの平均粒径を有する吸水性ポリマー粉末を製造し、それ以上の平均粒径を有する吸水性ポリマー粉末を製造するためには、造粒することが必要となるからである。本開示の吸水性ポリマー粒子は、造粒せずに、一次粒子として、上記平均粒径を有することができるため、上記平均粒径の範囲では、逆相懸濁重合法により製造された吸水性ポリマー粉末と比較して、保水前において、それらの表面の一部に欠損部分が生じにくく、そして保水後において、加圧下で潰れにくい効果を有する。
【００６８】
本開示の吸水性ポリマー粒子は、当技術分野で一般的に用いられるモノマー骨格を有することができ、例えば、後述の「複数の吸水性ポリマー粒子の製造方法」にて例示されるモノマー骨格、例えば、エチレン系不飽和モノマーに由来する骨格、架橋剤に由来する骨格等を含むことができる。
【００６９】
本開示の複数の吸水性ポリマー粒子は、使用に際し、単体として存在することができ、２つ以上の塊状体として存在することができ、そして単体及び塊状体が共存する状態で存在することができる。単体及び塊状体の両方において、本開示の効果を発揮できるからである。
【００７０】
本開示の複数の吸水性ポリマー粒子が、使用に際し、塊状体を形成する場合には、上記塊状体は、吸水性ポリマー粒子の平均粒径の、例えば、２倍以上、３倍以上、４倍以上、そして５倍以上の、最薄部分の厚さを有することができる。
上記塊状体は、高い充填率、例えば、４０％以上、５０％以上、そして６０％以上の充填率を有することができる。
【００７１】
本開示の吸水性ポリマー粒子は、吸収性物品（例えば、使い捨ておむつ、生理用ナプキン等）、農園芸用資材（例えば、保水剤、土壌改良剤等）、工業用資材（例えば、ケーブル用止水剤、結露防止剤等）等の用途に用いられうる。
【００７２】
＜複数の吸水性ポリマー粒子の製造方法＞
本開示の複数の吸水性ポリマー粒子の製造方法（以下、単に「本開示の製造方法」と称する場合がある）により、上述の複数の吸水性ポリマー粒子が製造される。本開示の製造方法は、以下のステップを含む。
（ｉ）エチレン系不飽和モノマー、ラジカル重合開始剤及び水を含む重合組成物を、複数の液滴として、疎水性溶媒に放出するステップ（以下、「液滴放出ステップ」と称する場合がある）
（ｉｉ）上記疎水性溶媒内で、上記複数の液滴内の上記重合組成物を重合させ、上記複数の液滴から複数の吸水性ポリマー含水粒子を形成するステップ（以下、「吸水性ポリマー含水粒子形成ステップ」と称する場合がある）
（ｉｉｉ）上記疎水性溶媒から、上記複数の吸水性ポリマー含水粒子を取出し、上記複数の吸水性ポリマー含水粒子を乾燥することにより、上記複数の吸水性ポリマー粒子を形成するステップ（以下、「吸水性ポリマー粒子形成ステップ」と称する場合がある）
【００７３】
［液滴放出ステップ］
液滴放出ステップにおける重合組成物は、エチレン系不飽和モノマー、ラジカル重合開始剤、水等を含む。
上記エチレン系不飽和モノマーとしては、当技術分野で用いられるものであれば、特に制限されず、例えば、（メタ）アクリル酸系モノマーが挙げられる。なお、（メタ）アクリル酸は、アクリル酸及び／又はメタクリル酸を意味する。
上記重合組成物は、上記エチレン系不飽和モノマーを、一般的には４０〜７０質量％、好ましくは６０〜７０質量％の比率で含む。
【００７４】
上記（メタ）アクリル酸系モノマーとしては、例えば、（メタ）アクリル酸（すなわち、（メタ）アクリル酸の非中和物）、（メタ）アクリル酸の中和物、（メタ）アクリル酸の誘導体、例えば、エステル化物等が挙げられる。
上記（メタ）アクリル酸の中和物としては、例えば、（メタ）アクリル酸のアルカリ金属塩が挙げられる。上記アルカリ金属塩としては、例えば、リチウム、ナトリウム、カリウム塩等が挙げられ、ナトリウム及びカリウム塩が好ましい。
【００７５】
なお、上記重合組成物から形成される吸水性ポリマー粒子が、（メタ）アクリル酸系モノマーに由来するモノマー骨格を有する場合には、吸水性ポリマー粒子において、（メタ）アクリル酸の誘導体に由来するモノマー骨格を除き、酸基（カルボキシル基）の８５〜１００モル％が、中和されていることが好ましい。
【００７６】
従って、吸水性ポリマー粒子において、（メタ）アクリル酸及び（メタ）アクリル酸の中和物に由来する骨格の酸基（カルボキシル基）の８５〜１００モル％が中和されている場合には、上記重合組成物が、酸基の８５〜１００モル％が中和された（メタ）アクリル酸系モノマーを含んでもよく、あるいは、例えば、吸水性ポリマー含水粒子に含まれる上記酸基を中和し、最終的に、吸水性ポリマー粒子が、酸基の８５〜１００モル％が中和された（メタ）アクリル酸系モノマーに由来する骨格を含むようにしてもよい。
【００７７】
上記重合組成物は、架橋剤を含むことが好ましい。上記架橋剤としては、例えば、（ｉ）重合性不飽和基を少なくとも２つ有する重合性架橋剤、（ｉｉ）カルボキシル基と反応しうる反応性基を少なくとも２つ有する反応性架橋剤、（ｉｉｉ）重合性不飽和基と、カルボキシル基と反応しうる反応性基とを有する重合性反応性架橋剤が挙げられる。形成される吸水性ポリマー粒子の吸水特性の観点からは、上記架橋剤としては、アクリレート系、アリル系、アクリルアミド系の重合性架橋剤であることが好ましい。上記重合組成物が架橋剤を含む場合には、上記重合組成物は、上記架橋剤を、エチレン系不飽和モノマーに対して、好ましくは０．０２〜０．１５モル％の割合で含む。
【００７８】
上記架橋剤としては、例えば、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリメチロールプロパントリ（メタ）アクリレート、ペンタエリスリトールジ（メタ）アクリレート、ペンタエリスリトールトリ（メタ）アクリレート、Ｎ，Ｎ’−メチレンビス（メタ）アクリルアミド、トリアリルイソシアヌレート、（ポリ）エチレングリコールジグリシジルエーテル、グリセリンポリグリシジルエーテル、ソルビトールポリグリシジルエーテル、ペンタエリスリトールポリグリシジルエーテル等が挙げられる。
【００７９】
上記ラジカル重合開始剤としては、例えば、光ラジカル重合開始剤、熱ラジカル重合開始剤が挙げられる。形成される吸水性ポリマー粒子の特性の観点からは、上記ラジカル重合開始剤は、光ラジカル重合開始剤であることが好ましく、ラジカル重合開始剤が、熱ラジカル重合開始剤を含む場合には、光ラジカル重合開始剤と併用されることが好ましい。
上記重合組成物は、上記ラジカル重合開始剤を、エチレン系不飽和モノマーに対して、好ましくは０．００１〜２０質量％、そしてより好ましくは０．１〜１０質量％の割合で含む。
【００８０】
上記光ラジカル重合開始剤としては、約２００ｎｍ〜約６００ｎｍの波長の光によりラジカルを発生しうるものが好ましく、例えば、ベンゾイン、アセトイン、ベンゾインメチルエーテル、ベンゾインエチルエーテル、ベンゾインイソプロピルエーテル、ベンゾフェノン、ベンジル、ミヒラーズケトン、キサントン、クロロチオキサントン、イソプロピルチオキサントン、ベンジルジメチルケタール、ナフトール、アントラキノン、ヒドロキシアントラセン、アセトフェノンジエチルケタール、α−ヒドロキシシクロヘキシルフェニルケトン、２−ヒドロキシ−２−メチルフェニルプロパン、それらの任意の組み合わせ等が挙げられる。
【００８１】
上記熱ラジカル重合開始剤としては、例えば、アゾビスイソブチロニトリル、４，４’−アゾビス（４−シアノ吉草酸）、１，１’−アゾビス（シクロヘキサンカルボニトリル）、２，２’−アゾビス（２−メチルプロピオニトリル）、２，２’−アゾビス（２−メチルプロピオンアミジン）二塩酸塩、ｔ−ブチルパーオキサイド、クメンハイドロパーオキサイド、ジ−ｔ−ブチルパーオキサイド、アセチルパーオキサイド、ラウロイルパーオキサイド、ステアロイルパーオキサイド、ベンゾイルパーオキサイド、ｔ−ブチルパーオキシアセテート、ｔ−ブチルパーオキシイソブチレート、ｔ−ブチルパーオキシピバレート、メチルエチルケトンパーオキサイド、シクロヘキサノンパーオキサイド、過酸化水素、過硫酸アンモニウム、過硫酸カリウム等が挙げられる。
【００８２】
上記重合組成物が水を含むこと、一定温度に保持された疎水性溶媒に放出されること等により、重合組成物の液滴の温度が、エチレン系不飽和モノマーの重合に伴って発生する熱により上昇しにくくなる。なお、水は、重合組成物から吸水性ポリマー含水粒子を形成した後、その多くが取り除かれる。
【００８３】
上記疎水性溶媒としては、重合組成物と混和せず、重合組成物中の成分と反応しないものであれば、特に制限されない。また、上記疎水性溶媒は、重合組成物が反応する時間を確保する観点から、重合組成物に近い比重を有することが好ましい。
上記疎水性溶媒としては、例えば、シリコーンオイル（例えば、ジメチルポリシロキサン）、油（例えば、トリグリセリド、例えば、植物性油、例えば、中鎖脂肪酸トリグリセリド）、炭化水素（例えば、流動パラフィン）、それらの任意の組み合わせ等が挙げられる。
上記疎水性溶媒の温度は、好ましくは０℃超且つ３０℃以下の範囲にある。そうすることにより、製造される上記複数の吸水性ポリマー粒子が、保水性が高く且つ高保水状態において加圧下で潰れにくい。また、上記複数の吸水性ポリマー粒子が、気泡を含みにくい。
【００８４】
上記重合組成物は、疎水性溶媒に液滴として放出されるのであれば、放出方法は特に制限されず、例えば、上記重合組成物は、射出ノズルを備える重合装置を用いて、液滴として、疎水性溶媒に放出される。具体的には、上記射出ノズルの先端を、疎水性溶媒に浸漬した状態で、上記重合組成物を、上記射出ノズルから、疎水性溶媒に、直接、定量的に射出し、疎水性溶媒内で上述の液滴を形成する。上記射出ノズルから、重合組成物を射出する量としては、例えば、３０〜６０ｍＬ／秒が挙げられる。上記射出ノズルは、特開２００８−１１７６５号公報等に記載されるものを利用することができ、そして図１に示される重合装置１に関連して後述する。上記重合組成物は、疎水性溶媒の内部に液滴として放出されることが好ましい。液滴の形状を保持するためである。
【００８５】
上記複数の液滴のそれぞれが、原則として、重合により、複数の吸水性ポリマー含水粒子のそれぞれ、並びに複数の吸水性ポリマー粒子のそれぞれを形成する。従って、所定の粒径の変動係数を有する、複数の吸水性ポリマー粒子を製造する観点からは、上記複数の液滴は、所定の液滴径の変動係数を有することが好ましい。具体的には、上記複数の液滴は、吸水性ポリマー粒子の粒径の変動係数と同様の液滴径の変動係数を有することが好ましく、好ましくは０．０１〜０．２０、より好ましくは０．０３〜０．１５、そしてさらに好ましくは０．０５〜０．１０の粒径の変動係数を有する。
【００８６】
また、上記複数の液滴が、上述の液滴径の変動係数を有することにより、複数の吸水性ポリマー粒子の個々の粒子が、均質な特性を有しやすくなり、ひいては、複数の吸水性ポリマー粒子が、高い保水倍率、高い吸水時ゲル強度等を有しやすくなる。
上記液滴径の変動係数は、上述の吸水性ポリマー粒子の変動係数の測定方法と同様に測定されうる。
【００８７】
［吸水性ポリマー含水粒子形成ステップ］
吸水性ポリマー含水粒子形成ステップでは、疎水性溶媒内で、複数の液滴内の重合組成物を重合させ、複数の吸水性ポリマー含水粒子を形成する。
【００８８】
ラジカル重合開始剤が、光ラジカル重合開始剤である場合には、光源、例えば、水銀灯、蛍光灯、キセノンランプ、カーボンアーク灯、メタルハライド灯、ＵＶ-ＬＥＤランプ等から、光、例えば、約２００ｎｍ〜約６００ｎｍの波長の光を、例えば、疎水性溶媒及び複数の液滴を含む形成管に照射し、複数の液滴のそれぞれにおいて、重合組成物を光重合させ、複数の液滴のそれぞれから、吸水性ポリマー含水粒子を形成することができる。当該観点からは、疎水性溶媒は、光源から照射される光の波長に対する透過率が高いことが好ましい。また、上記形成管は、光源から照射される光の波長に対する透過率が高いことが好ましく、例えば、石英ガラスから形成される。
【００８９】
上記ラジカル重合開始剤が、光ラジカル重合開始剤のみを含む場合には、重合組成物及び疎水性溶媒は、加熱されないことが好ましい。形成される、複数の吸水性ポリマー含水粒子、ひいては複数の吸水性ポリマー粒子が、気泡を含みにくくなるためである。
【００９０】
上記ラジカル重合開始剤が、熱ラジカル重合開始剤のみを含む場合には、疎水性溶媒の温度は、熱ラジカル重合開始剤が機能しうる温度、例えば、１０時間半減期温度以上の温度に維持することが好ましい。上記ラジカル重合開始剤が、熱ラジカル重合開始剤のみを含む場合には、例えば、疎水性溶媒及び複数の液滴を含む重合槽を、当該熱ラジカル重合開始剤の１０時間半減期温度以上の温度に維持することにより、複数の液滴のそれぞれにおいて、重合組成物を熱重合させ、複数の液滴のそれぞれから、吸水性ポリマー含水粒子を形成することができる。
【００９１】
なお、この場合には、液滴を形成する前の重合組成物を加熱しないことが好ましい。重合組成物が疎水性溶媒に液滴として放出される前に重合が開始し、重合性組成物が液滴化しにくくなる可能性があるからである。
【００９２】
上記ラジカル重合開始剤が、光ラジカル重合開始剤及び熱ラジカル重合開始剤の両方を含む場合には、液滴を形成する前の重合組成物を、加熱しないことが好ましい。重合組成物が疎水性溶媒に液滴として放出される前に重合が開始し、重合性組成物が液滴化しにくくなる可能性があるからである。また、疎水性溶媒を、熱ラジカル重合開始剤が機能しうる温度に維持することができる。さらに、例えば、形成管及び重合槽を備える重合装置を準備し、上記形成管において疎水性溶媒を室温に維持するとともに光源から光を照射して、重合組成物を光重合させ、次いで、上記重合槽において、疎水性溶媒を熱ラジカル重合開始剤が機能しうる温度に維持し、重合組成物を熱重合させてもよい。
【００９３】
［吸水性ポリマー粒子形成ステップ］
吸水性ポリマー粒子形成ステップでは、疎水性溶媒から、複数の吸水性ポリマー含水粒子を取出し、複数の吸水性ポリマー含水粒子を乾燥することにより、複数の吸水性ポリマー粒子を形成する。
疎水性溶媒から取り出された吸水性ポリマー含水粒子を、常温又は高温条件下、例えば、４０〜２００℃の温度で、常圧又は減圧下で乾燥し、複数の吸水性ポリマー粒子を形成する。
【００９４】
本開示の製造方法では、上述の液滴放出ステップ、吸水性ポリマー含水粒子形成ステップ及び吸水性ポリマー粒子形成ステップは、連続して実施してもよく、そして各ステップを独立して実施してもよい。
【００９５】
本開示の複数の吸水性ポリマー粒子の製造方法を実施するための重合装置の例を、図１に示す。図１において、重合装置１は、重合組成物１０３を保持している重合組成物タンク３、重合組成物１０３の搬送速度を調節する定量ポンプ５、重合組成物１０３を搬送する送液管７、光源１１を備える光照射室９、重合組成物１０３を射出する射出ノズル１３、整流多孔盤１５、疎水性溶媒１０５を保持し、液滴を光重合させる形成管１７、吸水性ポリマー含水粒子１０１を疎水性溶媒１０５から分離する分離スクリーン１９、疎水性溶媒１０５を保持する疎水性溶媒タンク２１、疎水性溶媒１０５の搬送速度を調整する定量ポンプ２３、疎水性溶媒１０５の温度を調整する温度調整器２５、及び疎水性溶媒１０５を搬送する送液管２７を備える。
【００９６】
疎水性溶媒１０５は、形成管１７、疎水性溶媒タンク２１、定量ポンプ２３、温度調整器２５、送液管２７及び整流多孔盤１５の間を循環しており、循環速度は、定量ポンプ２３により制御され、疎水性溶媒１０５の温度は、温度調整器２５により制御されている。形成管１７は、その大部分が、光照射室９の内部に配置されている。
【００９７】
重合組成物１０３は、重合組成物タンク３から、定量ポンプ５及び送液管７を介して、射出ノズル１３に供給される。次いで、重合組成物１０３は、射出ノズル１３から射出され、形成管１７内で液滴１０７を形成する。次いで、液滴１０７は、形成管１７内で、光源１１から照射された光に暴露され、液滴１０７内の重合組成物１０３が光重合し、吸水性ポリマー含水粒子１０１を形成する。吸水性ポリマー含水粒子１０１は、分離スクリーン１９により、疎水性溶媒１０５と分離される。
次いで、吸水性ポリマー含水粒子１０１は、乾燥され、吸水性ポリマー粒子（図示せず）が製造される。
【００９８】
当技術分野では、吸水性ポリマー粉末の製造方法として、溶液重合法、逆相懸濁重合法、気相法等の製造方法が知られている。
溶液重合法では、重合されたポリマー塊を粉砕することにより、吸水性ポリマー粉末が製造されているが、溶液重合法は、ポリマー塊を粉砕する工程を含むため、製造される吸水性ポリマー粉末は、不定形の形状を有し、そして微粉を多く含む傾向がある。従って、溶液重合法で製造された、複数の吸水性ポリマー粉末は、塊状体を形成した際に、粒子間の空隙が大きい部分を含むので、毛細管現象等を利用した、水の吸上げが行いにくい。また、溶液重合法で製造された、複数の吸水性ポリマー粉末では、微粉が水の吸上げを阻害する傾向がある。
【００９９】
また、逆相懸濁重合法では、製造される吸水性ポリマー粉末の粒径の制御が難しく、用途によっては、造粒等の追加の工程が必要となるが、造粒された吸水性ポリマー粉末は、その構造がもろく、保水前にそれらの表面の一部に欠損部分が生じやすく、そして保水後に加圧下で潰れやすい傾向がある。
また、逆相懸濁重合法では、界面活性剤を用いることが必須であるが、本開示の製造方法では、界面活性剤を用いてもよい、例えば、重合組成物が界面活性剤を含んでもよいが、本開示の製造方法では、界面活性剤を用いなくてもよい、例えば、重合組成物が界面活性剤を含まなくともよい。
【０１００】
本開示の製造方法が、界面活性剤を用いない場合には、形成される吸水性ポリマー粒子が、その表面に界面活性剤を有しない。その結果、製造された吸水性ポリマー粒子の表面において、界面活性剤が、その疎水性部分を外側に向けて配置されることがなくなり、吸水性ポリマー粒子の吸水が、界面活性剤の疎水性部分により阻害されない。
【０１０１】
さらに、気相法では、重合組成物を射出する射出ノズルまで熱が伝わり、射出光で詰まりやすいとの課題がある。また、気相法で製造された吸水性ポリマー粉末は、その内部に気泡を保持する傾向があり、保水倍率、吸水時ゲル強度等の観点からの問題がある。
本開示の製造方法では、製造される吸水性ポリマー粒子が、その内部に気泡を含みにくく、そして上記吸水性ポリマー粒子は、気相法で製造された吸水性ポリマー粉末と比較して、保水倍率、吸水時ゲル強度等に優れる利点を有する。
【０１０２】
本明細書では、乾燥は、水分を昇華させずに行う乾燥を意味する。上記乾燥は、通常、０℃以上、例えば、常温、好ましくは、高温、例えば、４０〜２００℃の温度で実施することができる。上記乾燥は、１気圧又は減圧下で実施することができる。
【実施例】
【０１０３】
以下、例を挙げて本開示を説明するが、本開示はこれらの例に限定されるものではない。
［製造例１］
エチレン系不飽和モノマーとしての６０質量％のアクリル酸カリウム（日本触媒製）水溶液９０質量部及びアクリルアミド（和光純薬製）１０質量部と、光ラジカル重合開始剤としてのベンゾインイソブチルエーテル１．０質量部と、架橋剤としてのＮ，Ｎ'−メチレンビスアクリルアミド０．５重量部とを混合し、重合組成物Ｎｏ．１を準備した。
【０１０４】
図１に示される重合装置１を用いて、重合組成物Ｎｏ．１から、複数の吸水性ポリマー粒子（以下、「粒子Ｎｏ．１」と称する）を製造した。具体的には、重合組成物Ｎｏ．１を、射出ノズル１３から、３０ｍＬ／秒の速度で、形成管１７の疎水性溶媒の内部に液滴として射出した。なお、形成管１７は、全長：約１．０ｍ、内径：約１２ｍｍの大きさを有し、形成管１７内では、疎水性溶媒として、約１０℃に保持されたジメチルポリシロキサンが、約３Ｌ／分の速度で循環していた。
【０１０５】
形成管１７内に液滴として射出された重合組成物Ｎｏ．１に、光源１１としての高圧水銀灯（波長３２０〜４００ｎｍ）から紫外線を照射し、液滴内の重合組成物Ｎｏ．１を重合し、複数の吸水性ポリマー含水粒子Ｎｏ．１を形成した。
ジメチルポリシロキサンから、複数の吸水性ポリマー含水粒子Ｎｏ．１を取り出し、減圧下、８０℃で乾燥し、粒子Ｎｏ．１を製造した。
【０１０６】
［製造例２］
逆相懸濁重合法により製造された、（メタ）アクリル酸系モノマーに由来する骨格を有する吸水性ポリマー粉末（市販品、以下、「粉末Ｎｏ．２」と称する）を準備した。粉末Ｎｏ．２は、逆相懸濁重合法により、約８０μｍの一次粒子を製造し、次いで、当該一次粒子を造粒することにより形成されたものである。
【０１０７】
［製造例３］
溶液重合法により製造された、（メタ）アクリル酸系モノマーに由来する骨格を有する吸水性ポリマー粉末（市販品、以下、「粉末Ｎｏ．３」と称する）を準備した。粉末Ｎｏ．３は、溶液重合法により製造されたポリマー塊を粉砕し、粉末化することにより形成されたものである。
【０１０８】
［実施例１、並びに比較例１及び比較例２］
粒子Ｎｏ．１、粉末Ｎｏ．２及び粉末Ｎｏ．３の、平均粒径、粒径の変動係数、粒径分散係数、平均真球度、発塵試験における発塵率、破断強度、吸水時ゲル強度試験における吸水時ゲル強度、吸水性試験における吸水倍率（質量比、水、生理食塩水）、保水性試験における保水倍率（質量比、水、生理食塩水）、並びに吸上げ試験における吸上げ高さ及び均一吸上げ性を評価した。なお、測定方法は、本明細書に記載の通りである。
結果を表１に示す。また、粒子Ｎｏ．１、粉末Ｎｏ．２及び粉末Ｎｏ．３の粒度分布（個数基準）を、図２〜図４に示す。図２〜図４に示される粒度分布は、本明細書の平均粒径等の測定方法に従って測定されたものであり、粒径／μｍの「４００−４５０」は、『４００μｍ超且つ４５０μｍ以下』を意味する。
【０１０９】
【表１】
2018053043.tif 000004
【０１１０】
表１に示されるように、実施例１の粒子Ｎｏ．１は、比較例１の逆相懸濁重合法で製造された粉末Ｎｏ．２及び比較例２の溶液重合法で製造された粉末Ｎｏ．３と比較して、発塵率が低く且つ破断強度が高く、そして吸水時ゲル強度（水、生理食塩水）が高いことが分かる。従って、粒子Ｎｏ．１は、粉末Ｎｏ．２及び粉末Ｎｏ．３と比較して、保水前において、それらの表面の一部に欠損部分が生じにくく、そして保水後において、加圧下で潰れにくいことが分かる。
【符号の説明】
【０１１１】
１    重合装置
３    重合組成物タンク
５    定量ポンプ
７    送液管
９    光照射室
１１    光源
１３    射出ノズル
１５    整流多孔盤
１７    形成管
１９    分離スクリーン
２１    疎水性溶媒タンク
２３    定量ポンプ
２５    温度調整器
２７    送液管
１０１    吸水性ポリマー含水粒子
１０３    重合組成物
１０５    疎水性溶媒
１０７    液滴
【図１】
2018053043.tif 000005
【図２】
2018053043.tif 000006
【図３】
2018053043.tif 000007
【図４】
2018053043.tif 000008